(57)【要約】  本発明は、Ａ）１９．９〜６９．９９質量％の熱可塑性ポリアミドと、Ｂ）３０〜８０質量％の酸化アルミニウムと、Ｃ）０．０１〜３０質量％の珪藻土と、Ｄ）０〜３０質量％のその他の添加物とを含有し、このときＡ）〜Ｄ）の質量パーセントの合計が１００％である、熱可塑性成形組成物に関する。【特許請求の範囲】
【請求項１】
熱可塑性成形組成物であって、
Ａ）１９．９〜６９．９９質量％の熱可塑性ポリアミドと、
Ｂ）３０〜８０質量％の酸化アルミニウムと、
Ｃ）０．０１〜３０質量％の珪藻土と、
Ｄ）０〜３０質量％のさらなる添加剤と、
を含み、Ａ）〜Ｄ）の前記質量パーセントの合計は１００％である、熱可塑性成形組成物。
【請求項２】
成分Ｃ）がシランで予め表面処理されている、請求項１に記載の熱可塑性成形組成物。
【請求項３】
成分Ｂ）のアスペクト比が１０未満である、請求項１または２に記載の熱可塑性成形組成物。
【請求項４】
成分Ｂ）のＩＳＯ  ９２７７によるＢＥＴ表面積が１２ｍ2／ｇ以下である、請求項１から３までのいずれか１項に記載の熱可塑性成形組成物。
【請求項５】
成分Ｂ）の平均粒径（ｄ50）が０．２〜２０μｍ（ＩＳＯ  １３３２０−１によるレーザー粒度分析による）である、請求項１から４までのいずれか１項に記載の熱可塑性成形組成物。
【請求項６】
成分Ｃ）が融剤焼成珪藻土である、請求項１から５までのいずれか１項に記載の熱可塑性成形組成物。
【請求項７】
成分Ｃ）の平均粒径（ｄ50）が０．２〜２０μｍ（ＩＳＯ  １３３２０−１によるレーザー粒度分析を用いて測定）である、請求項１から６までのいずれか１項に記載の熱可塑性成形組成物。
【請求項８】
成分Ｃ）のＢＥＴ表面積が８０ｍ2／ｇ以下（ＩＳＯ  ９２７７による）である、請求項１から７までのいずれか１項に記載の熱可塑性成形組成物。
【請求項９】
繊維、フォイル、または任意の種類の成形体を製造するための、請求項１から８までのいずれか１項に記載の熱可塑性成形組成物の使用。
【請求項１０】
請求項１から８までのいずれか１項に記載の熱可塑性成形組成物から得ることができる、繊維、フォイル、または任意の種類の成形体。
【発明の詳細な説明】
【技術分野】
【０００１】
本発明は、
Ａ）１９．９〜６９．９９質量％の熱可塑性ポリアミドと、
Ｂ）３０〜８０質量％の酸化アルミニウムと、
Ｃ）０．０１〜３０質量％の珪藻土と、
Ｄ）０〜３０質量％のさらなる添加剤と、
を含み、このときＡ）〜Ｄ）の質量パーセントの合計が１００％である、熱可塑性成形組成物に関する。
【０００２】
また、本発明は、繊維、フォイル、またはあらゆる種類の成形体を製造するための本発明の成形組成物の使用、ならびにその結果得られる成形体に関する。
【０００３】
ポリマーの熱伝導率（ＴＣ）を鉱物充填剤または金属充填剤を添加することによって向上させることができることは公知である。著しい効果を得るためには、大量の充填剤の添加が必要であるが、これは複合材料の加工性、ならびにそれらから得ることができる成形体の機械的特性および表面品質に不利な影響を与える。
【０００４】
プラスチックにおける珪藻土の使用、例えばつや消し効果を得る目的での使用、あるいはフォイルのブロッキング防止剤としての使用は、一例としてＲＯＥＭＰＰのオンライン事典、電子バージョン３．０から公知である。
【０００５】
したがって、本発明の目的は、良好な加工性を有する成形組成物であって、改善された熱伝導性と良好な機械的特性（とりわけ靭性）とを有する成形体に加工することができる、成形組成物を提供することであった。
【０００６】
結果的に、冒頭で定義した成形組成物を発見した。下位請求項は、好適な実施形態を提示している。
【０００７】
本発明の成形組成物は、成分Ａ）として、１９．９９〜６９．９９質量％、好ましくは２０〜５９質量％、とりわけ２７〜４５質量％の少なくとも１つのポリアミドを含む。
【０００８】
本発明の成形組成物のポリアミドの固有粘度は、一般に７０〜３５０ｍｌ／ｇ、好ましくは７０〜１７０ｍｌ／ｇである（ＩＳＯ  ３０７に準拠して、濃度９６質量％の硫酸中の濃度０．５質量％の溶液において、２５℃で測定）。
【０００９】
分子量（質量平均値）は少なくとも５０００の半結晶性樹脂または非晶質性樹脂が好ましく、それらは例えば、米国特許第２  ０７１  ２５０号、第２  ０７１  ２５１号、第２  １３０  ５２３号、第２  １３０  ９４８号、第２  ２４１  ３２２号、第２  ３１２  ９６６号、第２  ５１２  ６０６号、および第３  ３９３  ２１０号に記載されている。
【００１０】
これらの例は、７〜１３個の環員を有するラクタムから誘導されるポリアミド、例えばポリカプロラクタム、ポリカプリロラクタム、およびポリラウロラクタム、ならびにジカルボン酸とジアミンとの反応によって得られるポリアミドである。
【００１１】
使用することができるジカルボン酸は、６〜１２個、とりわけ６〜１０個の炭素原子を有するアルカンジカルボン酸、および芳香族ジカルボン酸である。単なる例としてここで挙げることができる酸は、アジピン酸、アゼライン酸、セバシン酸、ドデカン二酸、ならびにテレフタル酸および／またはイソフタル酸である。
【００１２】
特に適切なジアミンは、６〜１２個、とりわけ６〜８個の炭素原子を有するアルカンジアミン、ならびにｍ−キシリレンジアミン、ジ（４−アミノフェニル）メタン、ジ（４−アミノシクロヘキシル）メタン、２，２−ジ（４−アミノフェニル）プロパン、２，２−ジ（４−アミノシクロヘキシル）プロパン、または１，５−ジアミノ−２−メチルペンタンである。
【００１３】
好適なポリアミドは、ポリヘキサメチレンアジパミド、ポリヘキサメチレンセバカミド、およびポリカプロラクタム、ならびにナイロン−６／６，６コポリアミド、とりわけ５〜９５質量％の割合のカプロラクタム単位を有するものである。
【００１４】
その他の適切なポリアミドは、ω−アミノアルキルニトリル、例えばアミノカプロニトリル（ＰＡ  ６）と、ヘキサメチレンジアミンを有するアジポジニトリル（ＰＡ  ６６）とから、例えばドイツ特許（ＤＥ−Ａ）第１０３１３６８１号、欧州特許（ＥＰ−Ａ）第１１９８４９１号、および欧州特許（ＥＰ）第９２２０６５号に記載されているように、水の存在下でのいわゆる直接重合によって得ることができる。
【００１５】
また、一例として、１，４−ジアミノブタンとアジピン酸との高温での縮合によって得ることができるポリアミド（ナイロン４，６）も挙げることができる。この構造のポリアミドの製造方法は、一例として、欧州特許（ＥＰ−Ａ）第３８  ０９４号、欧州特許（ＥＰ−Ａ）第３８  ５８２号、および欧州特許（ＥＰ−Ａ）第３９  ５２４号に記載されている。
【００１６】
その他の適切な例は、２種以上の上述のモノマーの共重合によって得ることができるポリアミド、および２種以上のポリアミドの所望のあらゆる混合比の混合物である。
【００１７】
特に有利であることが証明されているその他のポリアミドは、半芳香族コポリアミド、例えばＰＡ  ６／６ＴおよびＰＡ  ６６／６Ｔであり、これらのトリアミン含有量は、０．５質量％未満、好ましくは０．３質量％未満である（欧州特許（ＥＰ−Ａ）第２９９  ４４４号を参照）。
【００１８】
欧州特許（ＥＰ−Ａ）第１２９  １９５号および第１２９  １９６号に記載されている方法を用いて、トリアミン含有量が低い好適な半芳香族コポリアミドを製造することができる。
【００１９】
以下の一覧は、包括的なものではないが、上記のポリアミドＡ）および本発明の目的のためのその他のポリアミドＡ）、ならびにぞんざいするモノマーが含まれる。
ＡＢポリマー：
ＰＡ  ４  ピロリドン
ＰＡ  ６  ε−カプロラクタム
ＰＡ  ７  エタノラクタム
ＰＡ  ８  カプリロラクタム
ＰＡ  ９  ９−アミノペラルゴン酸
ＰＡ  １１  １１−アミノウンデカン酸
ＰＡ  １２  ラウロラクタム
ＡＡ／ＢＢポリマー：
ＰＡ  ４６  テトラメチレンジアミン、アジピン酸
ＰＡ  ６６  ヘキサメチレンジアミン、アジピン酸
ＰＡ  ６９  ヘキサメチレンジアミン、アゼライン酸
ＰＡ  ６１０  ヘキサメチレンジアミン、セバシン酸
ＰＡ  ６１２  ヘキサメチレンジアミン、デカンジカルボン酸
ＰＡ  ６１３  ヘキサメチレンジアミン、ウンデカンジカルボン酸
ＰＡ  １２１２  １，１２−ドデカンジアミン、デカンジカルボン酸
ＰＡ  １３１３  １，１３−ジアミノトリデカン、ウンデカンジカルボン酸
ＰＡ  ６Ｔ  ヘキサメチレンジアミン、テレフタル酸
ＰＡ  ＭＸＤ６  ｍ−キシリレンジアミン、アジピン酸
ＡＡ／ＢＢポリマー：
ＰＡ  ６Ｉ  ヘキサメチレンジアミン、イソフタル酸
ＰＡ  ６−３−Ｔ  トリメチルヘキサメチレンジアミン、テレフタル酸
ＰＡ  ６／６Ｔ（ＰＡ  ６およびＰＡ  ６Ｔを参照）
ＰＡ  ６／６６（ＰＡ  ６およびＰＡ  ６６を参照）
ＰＡ  ６／１２（ＰＡ  ６およびＰＡ  １２を参照）
ＰＡ  ６６／６／６１０（ＰＡ  ６６、ＰＡ  ６、およびＰＡ  ６１０を参照）
ＰＡ  ６Ｉ／６Ｔ（ＰＡ  ６ＩおよびＰＡ  ６Ｔを参照）
ＰＡ  ＰＡＣＭ  １２  ジアミノジシクロヘキシルメタン、ラウロラクタム
ＰＡ  ６Ｉ／６Ｔ／ＰＡＣＭ  ＰＡ  ６Ｉ／６Ｔと同様＋ジアミノジシクロヘキシルメタン
ＰＡ  １２／ＭＡＣＭＩ  ラウロラクタム、ジメチルジアミノジシクロヘキシルメタン、イソフタル酸
ＰＡ  １２／ＭＡＣＭＴ  ラウロラクタム、ジメチルジアミノジシクロヘキシルメタン、テレフタル酸
ＰＡ  ＰＤＡ−Ｔ  フェニレンジアミン、テレフタル酸。
【００２０】
本発明によると、熱可塑性成形組成物は、成分Ｂ）として、３０〜８０質量％の酸化Ａｌを含む。本発明の成形組成物中のＢ）の割合は、好ましくは４０〜７０質量％、とりわけ５０〜６０質量％である。
【００２１】
適切な酸化物のアスペクト比は、好ましくは１０未満、好適には７．５未満、とりわけ５未満である。
【００２２】
ＩＳＯ  １３３２０−１に準拠したレーザー粒度分析によると、好適な平均粒径（ｄ50）は、０．２〜２０μｍ、好ましくは０．３〜１５μｍ、とりわけ０．３５〜１０μｍである。
【００２３】
この種の生成物は、一例としてＡｌｍａｔｉｓ社から市販されている。
【００２４】
ｄ50値とは、当業者には、一般に、５０％の粒子の粒度よりも小さく、かつ５０％の粒子の粒度よりも大きい粒度値（粒径）として理解される。
【００２５】
ｄ10値は、好ましくは１０μｍよりも小さく、とりわけ５μｍよりも小さく、特に好ましくは２．２μｍよりも小さい。
【００２６】
好適なｄ90値は、５０μｍよりも小さく、とりわけ３０μｍよりも小さく、特に好ましくは３０μｍよりも小さい。
【００２７】
酸化アルミニウム（アルミナ）、Ａｌ2Ｏ3、ＭＷ  １０１．９６。この酸化物は、種々の形態で存在するが、そのうち六方晶系のα型酸化物が熱力学的安定性を有する唯一の形態である。面心立方型のγ−Ａｌ2Ｏ3は、明確に特徴付けられている。これは、４００〜８００℃まで加熱することにより水酸化アルミニウムから製造され、他の形態と同様に、１１００°を超えて加熱することによりα−Ａｌ2Ｏ3に変換することができる。β−Ａｌ2Ｏ3は、その結晶格子が少量の外来イオンを含む酸化物群である。その他の形態は、比較的重要性が低く、また水酸化アルミニウムとこれら２つの形態との間のさまざまな中間形態も同様に重要性が低い。水、酸、および塩基に対して不溶性のα−Ａｌ2Ｏ3（密度３．９８、硬度９、融点２０５３℃）が好ましい。α−Ａｌ2Ｏ3は、Ｂａｙｅｒ法によって、ボーキサイトから工業的に製造することができる。これはアルミニウムの電解製造に主に使用されている。この酸化物は、アルミニウム上の薄い保護層として生じ、この酸化物層は、化学酸化もしくは陽極酸化によって強化することができる。
【００２８】
α−Ａｌ2Ｏ3は、自然にはコランダム（融点２０５０℃）として存在する。コランダムは、不純物が原因で主に不透明であり、またしばしば有色である。コランダムは、現在では、エレクトロコランダムの形態で工業的に得ることができる。このときボーキサイトから得られるＡｌ2Ｏ3を電気アーク炉内で２０００℃を上回る温度で溶融する。これにより、約９９％のα−Ａｌ2Ｏ3を有する非常に硬質な生成物が得られる。
【００２９】
活性酸化物として公知の物質は、例えば熱による後処理を行なった水酸化アルミニウムゲルによる、アルミニウム塩溶液からの沈殿法によって、あるいはα−水酸化アルミニウムからの低温での焼成によって、または急速加熱によって製造することができる。
【００３０】
成分Ｂ）のＢＥＴ比表面積（ＩＳＯ  ９２７７に準拠）は、好ましくは１２ｍ2／ｇ未満であり、かつ好適には少なくとも０．１ｍ2／ｇ、好ましくは少なくとも０．３ｍ2／ｇである。
【００３１】
好適な密度は、２，５〜４．５ｇ／ｃｍ3、とりわけ３．９〜４．０ｇ／ｃｍ3である。
【００３２】
酸化ナトリウム含有量は、Ｂ）１００質量％に対して、好ましくは０．４質量％未満、とりわけ０．０１〜０．３５質量％である。
【００３３】
ＤＩＮ  ５２６１２に準拠した熱伝導率は、好ましくは少なくとも２０Ｗ／ｍＫ、とりわけ少なくとも２５Ｗ／ｍＫである。
【００３４】
本発明の成形組成物は、成分Ｃ）として、０．０１〜３０質量％、好ましくは１〜２０質量％、とりわけ５〜１５質量％の珪藻土（しばしば滴虫土、化石粉末、珪藻土、またはterra siliceaとも称される）を含む。
【００３５】
珪藻土は、非常に微細な粒子の疎に詰まった低密度でチョーク状の珪質地質堆積物であり、多くは白色から淡灰色である。珪藻土は、三畳紀から淡水、汽水、および海水中で生活してきた微視的な珪藻のさまざまな形状のシリカ骨格から構成される。これらの骨格は、多くの非常に微細な溝、くぼみ、通路などを有し、このことは、低密度（珪藻土は水に浮く）、高吸収度、良好な濾過作用、ならびに低い熱伝導性および低い音響伝導性を説明している。充填剤として使用する場合、珪藻土は、大抵は焼成され、さらに色の明度を向上させるために、アルカリを用いて融剤焼成される。以下の表は、乾燥珪藻土、焼成珪藻土、融剤焼成珪藻土を示しているが、ここでは融剤焼成珪藻土が好ましい。
【００３６】
【表１】
2011525559.tif 000002
【００３７】
粉末の嵩密度は、通常は０．１５〜０．３ｇ／ｃｍ3である。珪藻土は、生物起源の非晶質オパール−Ａおよび結晶性オパール−ＣＴ（クリストバライトとトリジマイトの交互の層であり、石英を形成する；オパールを参照）と、３〜１２％の水と、いくらかの有機混合物（例えば瀝青）とから構成される。化学分析のいくつかは（表を参照）、低い含有量の鉄、アルミニウム、カルシウム、マグネシウム、マンガン、チタン、ナトリウム、カリウム、リン、および硫黄しか示していない。珪藻土は、耐火性であり、かつ非導電性であり、また例えばフッ化水素酸を除く酸に対する高い耐薬品性を有するが、アルカリの作用は受ける。
【００３８】
珪藻土は、溶解した二酸化ケイ素の十分な供給を受けて、地質堆積物の形成に必要な珪藻の大規模な増殖が可能な場所に広く存在する。ほとんどの地質堆積物は、比較的現世（第三紀〜現世）の火山活動地域に見られる。これは例えば、アイスランドのミーヴァトン湖（地熱水の流入による現世の珪藻土の形成。珪藻土は固化した珪藻類のスラリーである）、およびフランスのミュラとオーヴェルニュの他の場所、およびスペインの多くの地域、さらに米国のネバダ州、オレゴン州、およびワシントン州などである。またドイツでは、リューネブルガーハイデ（２回の間氷期の間に湖に形成され、採掘は１９９４年に停止した）、およびザクセンアンハルト州に見られる。デンマークで採掘された物質は、モラーアース（moler earth）として公知である。米国カリフォルニア州のロンポック鉱床（世界最大の珪藻土鉱床）と同様に、デンマークの鉱床も、風によって湖盆または海盆中に運ばれた二酸化ケイ素を豊富に含む粉状のガラス様火山物質を起源とする。中国および日本にも大きい鉱床が存在する。
【００３９】
珪藻土は、一般に露天掘りによって採掘され、処理には、スラリー化（砂や腐植質などの除去）、乾燥、焼成、粉砕、および篩過が含まれる。珪藻の骨格は脆弱であるため、特に珪藻土フィルタの製造に用いる主要作業は、高温気流での空気分級である。
【００４０】
好適な成分Ｃ）の（ｄ50）値は、０．２〜２０μｍ、好ましくは１〜１５μｍ、とりわけ５〜１５μｍである（ＩＳＯ  １３３２０−１に準拠して、レーザー粒度分析によって測定）。
【００４１】
ＢＥＴ表面積は、好ましくは８０ｍ2／ｇ以下、好ましくは１〜２０ｍ2／ｇである（ＩＳＯ  ９２７７に準拠）。
【００４２】
珪藻土Ｃ）は、熱可塑性物質との相溶性を向上させるために、シラン化合物で予め表面処理されていてもよい。
【００４３】
適切なシラン化合物は、一般式：
（Ｘ−（ＣＨ2）n）k−Ｓｉ−（Ｏ−ＣmＨ2m+1）4-k
［式中、
Ｘは、ＮＨ2−、
【化１】
2011525559.tif 000003
、ＨＯ−であり、
ｎは、２〜１０、好ましく３〜４の整数であり、
ｍは、１〜５、好ましくは１〜２の整数であり、
ｋは、１〜３の整数、好ましくは１である］を有する。
【００４４】
好適なシラン化合物は、アミノプロピルトリメトキシシラン、アミノブチルトリメトキシシラン、アミノプロピルトリエトキシシラン、およびアミノブチルトリエトキシシラン、ならびに置換基Ｘとしてグリシジル基を含む相当するシランでもある。
【００４５】
表面被覆に一般に使用されるシラン化合物の量は、（Ｃ）１００質量％に対して）０．０１〜２質量％、好ましくは０．６〜１．０質量％である。
【００４６】
本発明の成形組成物は、成分Ｄ）として、０〜３０質量％、好ましくは最大２０質量％のさらなる添加剤を含んでいてもよい。
【００４７】
本発明の成形組成物は、成分Ｄ）として、０〜３質量％、好ましくは０．０５〜３質量％、好適には０．１〜１．５質量％、とりわけ０．１〜１質量％の潤滑剤を含んでいてもよい。
【００４８】
１０〜４４個の炭素原子、好ましくは１４〜４４個の炭素原子を有する脂肪酸のＡｌ塩、アルカリ金属塩、もしくはアルカリ土類金属塩、またはエステルもしくはアミドが好ましい。
【００４９】
金属イオンは、好ましくはアルカリ土類金属およびＡｌであり、ＣａまたはＭｇが特に好ましい。
【００５０】
好適な金属塩は、ＣａステアレートおよびＣａモンタネート、ならびにＡｌステアレートである。
【００５１】
また、種々の塩の混合物をあらゆる所望の混合比で使用することも可能である。
【００５２】
カルボン酸は、一塩基性または二塩基酸であってよい。これらの例として、ペラルゴン酸、パルミチン酸、ラウリン酸、マルガリン酸、ドデカン二酸、ベヘン酸、および特に好ましくはステアリン酸、カプリン酸、ならびにモンタン酸（３０〜４０個の炭素原子を有する脂肪酸の混合物）を挙げることができる。
【００５３】
脂肪族アルコールは、一価〜四価であってよい。アルコールの例は、ｎ−ブタノールまたはｎ−オクタノール、ステアリルアルコール、エチレングリコール、プロピレングリコール、ネオペンチルグリコール、ペンタエリスリトールであり、グリセロールおよびペンタエリスリトールが好ましい。
【００５４】
脂肪族アミンは、一塩基性〜三塩基性であってよい。これらの例は、ステアリルアミン、エチレンジアミン、プロピレンジアミン、ヘキサメチレンジアミン、ジ（６−アミノヘキシル）アミンであり、エチレンジアミンおよびヘキサメチレンジアミンが特に好ましい。好適なエステルもしくはアミドは、これに対応して、グリセロールジステアレート、グリセロールトリステアレート、エチレンジアミンジステアレート、グリセロールモノパルミテート、グリセロールトリラウレート、グリセロールモノベヘネート、およびペンタエリスリトールテトラステアレートである。
【００５５】
また、種々のエステルもしくはアミドの混合物、またはエステルとアミドを組み合わせた混合物をあらゆる所望の混合比で使用することも可能である。
【００５６】
本発明の成形組成物は、その他の成分Ｄ）として、銅化合物、立体障害フェノール、立体障害脂肪族アミンおよび／または芳香族アミンの群から選択された、熱安定剤もしくは抗酸化剤、またはそれらの混合物を含んでいてもよい。
【００５７】
本発明の成形組成物は、銅化合物を好ましくはハロゲン化Ｃｕ（Ｉ）の形態で、とりわけアルカリ金属ハロゲン化物、好ましくはＫＩとの、とりわけ１：４の比率の混合物として、または立体障害フェノール、またはアミン安定剤、またはこれらの混合物を０．０５〜３質量％、好ましくは０．１〜１．５質量％、とりわけ０．１〜１質量％含む。
【００５８】
使用される好適な一価銅の塩は、酢酸第一銅、塩化第一銅、臭化第一銅、およびヨウ化第一銅である。本材料は、これらをポリアミドに対して銅５〜５００ｐｐｍ、好ましくは１０〜２５０ｐｐｍの量で含む。
【００５９】
有利な特性は、とりわけ銅がポリアミド中に分子配向して存在する場合に得られる。これは、ポリアミドを含み、かつ一価銅の塩を含み、かつ均一な固溶体形態でアルカリ金属ハロゲン化物を含む濃縮物を成形組成物に添加した場合に達成される。一例として、典型的な濃縮物は、ポリアミド７９〜９５質量％と、ヨウ化銅または臭化銅とヨウ化カリウムとからなる混合物２１〜５質量％とから構成される。均一固溶体中の銅濃度は、溶液の総質量に対して、好ましくは０．３〜３質量％、とりわけ０．５〜２質量％であり、ヨウ化銅とヨウ化カリウムのモル比は、１〜１１．５、好ましくは１〜５である。
【００６０】
この濃縮物に適切なポリアミドは、ホモポリアミドおよびコポリアミド、とりわけナイロン−６およびナイロン−６，６である。
【００６１】
適切な立体障害フェノールは、原則的に、フェノール環上にフェノール構造を有し、少なくとも１つの嵩高い基を有するあらゆる化合物である。
【００６２】
好適な一例として、式
【化２】
2011525559.tif 000004
［式中、Ｒ1およびＲ2は、アルキル基、置換されたアルキル基、または置換されたトリアゾール基であり、このとき基Ｒ1およびＲ2は、同じであっても異なってもよく、Ｒ3は、アルキル基、置換されたアルキル基、アルコキシ基、または置換されたアミノ基である］の化合物を使用することができる。
【００６３】
上記に挙げた種類の抗酸化剤は、一例としてドイツ特許（ＤＥ−Ａ）第２７  ０２  ６６１号（米国特許（ＵＳ−Ａ）第４  ３６０  ６１７号）に記載されている。
【００６４】
好適な立体障害フェノールの別の群は、置換されたベンゼンカルボン酸、とりわけ置換されたベンゼンプロピオン酸から誘導されたものである。
【００６５】
この群の特に好適な化合物は、式
【化３】
2011525559.tif 000005
［式中、Ｒ4、Ｒ5、Ｒ7、およびＲ8は、互いに独立して、それら自体が置換されていてもよいＣ1−Ｃ8−アルキル基であり（これらのうち少なくとも１つは嵩高い基である）、Ｒ6は、１〜１０個の炭素原子を有し、かつその主鎖がＣ−Ｏ結合を有してもよい二価の脂肪族基である］の化合物である。
【００６６】
これらの式に相当する好適な化合物は、
【化４】
2011525559.tif 000006
（Ｉｒｇａｎｏｘ（登録商標）  ２４５、Ｃｉｂａ−Ｇｅｉｇｙ社）
【化５】
2011525559.tif 000007
（Ｉｒｇａｎｏｘ（登録商標）  ２５９、Ｃｉｂａ−Ｇｅｉｇｙ社）
である。
【００６７】
以下は全て、立体障害フェノールの例として挙げるべきものである：
２，２’−メチレンビス（４−メチル−６−ｔｅｒｔ−ブチルフェノール）、１，６−ヘキサンジオール−ビス［３−（３，５−ジ−ｔｅｒｔ−ブチル−４−ヒドロキシフェニル）プロピオネート］、ペンタエリスリチルテトラキス［３−（３，５−ジ−ｔｅｒｔ−ブチル−４−ヒドロキシ−フェニル）プロピオネート］、ジステアリル３，５−ジ−ｔｅｒｔ−ブチル−４−ヒドロキシベンジルホスホネート、２，６，７−トリオキサ−１−ホスファビシクロ［２．２．２］オクト−４−イルメチル３，５−ジ−ｔｅｒｔ−ブチル−４−ヒドロキシヒドロシンナメート、３，５−ジ−ｔｅｒｔ−ブチル−４−ヒドロキシフェニル−３，５−ジステアリルチオトリアジルアミン、２−（２’−ヒドロキシ−３’−ヒドロキシ−３’，５’−ジ−ｔｅｒｔ−ブチルフェニル）−５−クロロベンゾトリアゾール、２，６−ジ−ｔｅｒｔ−ブチル−４−ヒドロキシメチルフェノール、１，３，５−トリメチル−２，４，６−トリス（３，５−ジ−ｔｅｒｔ−ブチル−４−ヒドロキシベンジル）ベンゼン、４，４’−メチレンビス（２，６−ジ−ｔｅｒｔ−ブチルフェノール）、３，５−ジ−ｔｅｒｔ−ブチル−４−ヒドロキシベンジルジメチルアミン。
【００６８】
特に有効であることが証明されており、したがって好ましく使用される化合物は、２，２’−メチレンビス（４−メチル−６−ｔｅｒｔ−ブチルフェノール）、１，６−ヘキサンジオールビス（３，５−ジ−ｔｅｒｔ−ブチル−４−ヒドロキシフェニル］プロピオネート（Ｉｒｇａｎｏｘ（登録商標）  ２５９）、ペンタエリスリチルテトラキス［３−（３，５−ジ−ｔｅｒｔ−ブチル−４−ヒドロキシフェニル）プロピオネート］、およびＮ，Ｎ’−ヘキサメチレンビス−３，５−ジ−ｔｅｒｔ−ブチル−４−ヒドロキシヒドロシンナミド（Ｉｒｇａｎｏｘ（登録商標）  １０９８）であり、上記に記載したＣｉｂａ  Ｇｅｉｇｙ社の製品Ｉｒｇａｎｏｘ（登録商標）  ２４５は、特に適している。
【００６９】
本材料は、成形組成物Ａ）〜Ｅ）の総質量に対して、０．０５〜３質量％、好ましくは０．１〜１．５質量％、とりわけ０．１〜１質量％の量のフェノール系抗酸化剤を含むが、これは個々に使用しても、あるいは混合物の形態で使用してもよい。
【００７０】
いくつかの例では、フェノール性ヒドロキシ基に対して、オルト位に１つ以下の立体障害基を有する立体障害フェノールは、とりわけ長期間にわたる拡散光下での保存時の色堅牢度を評価する際に、特に有利であることが証明されている。
【００７１】
本発明の成形組成物は、０〜３質量％、好ましくは０．０１〜２質量％のアミン系安定剤を含んでよく、好適には０．０５〜１．５質量％のアミン安定剤を含む。立体障害アミン化合物は好適である。使用することができる化合物の例は、式
【化６】
2011525559.tif 000008
［式中、
Ｒは、同一のまたは異なるアルキル基であり、
Ｒ’は、水素またはアルキル基であり、
Ａは、場合によっては置換された２員もしくは３員のアルキレン鎖である］の化合物である。
【００７２】
好適な成分は、２，２，６，６−テトラメチルピペリジンの誘導体、例えば、
４−アセトキシ−２，２，６，６−テトラメチルピペリジン、
４−ステアロイルオキシ−２，２，６，６−テトラメチルピペリジン、
４−アリーロイルオキシ−２，２，６，６−テトラメチルピペリジン、
４−メトキシ−２，２，６，６−テトラメチルピペリジン、
４−ベンゾイルオキシ−２，２，６，６−テトラメチルピペリジン、
４−シクロヘキシルオキシ−２，２，６，６−テトラメチルピペリジン、
４−フェノキシ−２，２，６，６−テトラメチルピペリジン、
４−ベンゾキシ−２，２，６，６−テトラメチルピペリジン、
４−（フェニルカルバモイルオキシ）−２，２，６，６−テトラメチルピペリジンである。
【００７３】
その他の適切な化合物は、
ビス（２，２，６，６−テトラメチル−４−ピペリジル）オキサレート、
ビス（２，２，６，６−テトラメチル−４−ピペリジル）マロネート、
ビス（２，２，６，６−テトラメチル−４−ピペリジル）アジペート、
ビス（１，２，２，６，６−ペンタメチルピペリジル）セバケート、
ビス（２，２，６，６−テトラメチル−４−ピペリジル）テレフタレート、
１，２−ビス（２，２，６，６−テトラメチル−４−ピペリジルオキシ）エタン、
ビス（２，２，６，６−テトラメチル−４−ピペリジル）ヘキサメチレン−１，６−ジカルバメート、
ビス（１−メチル−２，２，６，６−テトラメチル−４−ジピペリジル）アジペート、および
トリス（２，２，６，６−テトラメチル−４−ピペリジル）ベンゼン−１，３，５−トリカルボキシレートである。
【００７４】
その他の適切な化合物は、さらに比較的高分子量のピペリジン誘導体、例えば４−ヒドロキシ−２，２，６，６−テトラメチル−７−ピペリジニルエタノールを有するジメチルスクシネートポリマー、またはポリ−６−（１，１，３，３−テトラメチルブチル）アミノ−１，３，５−トリアジン−２，４−ジイル（２，２，６，６−テトラメチル−４−ピペリジニル）イミノ−１，６−ヘキサンジイル（２，２，６，６−テトラメチル−１４−ピペリジニル）イミノであり、これらは特に好適であり、またビス（２，２，６，６−テトラメチル−４−ピペリジル）セバケートも同様に好適である。
【００７５】
この種の化合物は、Ｔｉｎｕｖｉｎ（登録商標）またはＣｈｉｍａｓｏｒｂ（登録商標）の名称（Ｃｉｂａ  Ｓｐｅｚｉａｌｉｔａｅｔｅｎｃｈｅｍｉｅ  ＧｍｂＨの登録商標である）で市販されている。
【００７６】
他に挙げることができる特に好適なアミン化合物は、ＢＡＳＦ  ＳＥ社のＵｖｉｎｕｌ（登録商標）  ４０４９  Ｈ：
【化７】
2011525559.tif 000009
である。
【００７７】
その他の本発明によって使用することができる特に好適な安定剤の例は、第２級芳香族アミンに基づくもの、例えば、フェニレンジアミンとアセトンとから誘導される付加物（Ｎａｕｇａｒｄ（登録商標）  Ａ）、フェニレンジアミンとリノレンとから誘導される付加物、Ｎａｕｇａｒｄ（登録商標）  ４４５（ＩＩ）、Ｎ，Ｎ’−ジナフチル−ｐ−フェニレンジアミン（ＩＩＩ）、Ｎ−フェニル−Ｎ’−シクロヘキシル−ｐ−フェニレンジアミン（ＩＶ）、またはこれらのうちの２種以上の混合物である：
【化８】
2011525559.tif 000010
【００７８】
その他の従来の添加剤Ｄ）は、一例として、最大１０質量％、好ましくは１〜５質量％の量の弾性ポリマー（しばしば耐衝撃性改質剤、エラストマー、またはゴムとも称される）である。
【００７９】
これらはごく一般的には、好ましくは以下のモノマー：エチレン、プロピレン、ブタジエン、イソブテン、イソプレン、クロロプレン、酢酸ビニル、スチレン、アクリロニトリル、ならびにアルコール成分中に１〜１８個の炭素原子を有するアクリレートおよび／またはメタクリレートのうちの少なくとも２つから構成されたコポリマーである。
【００８０】
この種のポリマーは、例えば、Ｈｏｕｂｅｎ−Ｗｅｙｌ，  Ｍｅｔｈｏｄｅｎ  ｄｅｒ  ｏｒｇａｎｉｓｃｈｅｎ  Ｃｈｅｍｉｅ，  Ｖｏｌ．  １４／１  （Ｇｅｏｒｇ−Ｔｈｉｅｍｅ−Ｖｅｒｌａｇ，  Ｓｔｕｔｔｇａｒｔ，  Ｇｅｒｍａｎｙ，  １９６１），  ｐａｇｅｓ  ３９２−４０６、およびＣ．Ｂ．  Ｂｕｃｋｎａｌｌ，  "Ｔｏｕｇｈｅｎｅｄ  Ｐｌａｓｔｉｃｓ"  （Ａｐｐｌｉｅｄ  Ｓｃｉｅｎｃｅ  Ｐｕｂｌｉｓｈｅｒｓ，  Ｌｏｎｄｏｎ，  ＵＫ，  １９７７）の研究論文に記載されている。
【００８１】
このようなエラストマーのいくつかの好適な種類を下記に記載する。
【００８２】
このようなエラストマーの好適な種類は、エチレン−プロピレン（ＥＰＭ）ゴムおよびエチレン−プロピレン−ジエン（ＥＰＤＭ）ゴムとして公知のものである。
【００８３】
ＥＰＭゴムは、一般に残留二重結合を事実上有さないが、ＥＰＤＭゴムは、炭素原子１００個当たり１〜２０個の二重結合を有しうる。
【００８４】
挙げることのできるＥＰＤＭゴムのジエンモノマーの例は、共役ジエン、例えばイソプレンおよびブタジエン、５〜２５個の炭素原子を有する非共役ジエン、例えば１，４−ペンタジエン、１，４−ヘキサジエン、１，５−ヘキサジエン、２，５−ジメチル−１，５−ヘキサジエンおよび１，４−オクタジエン、環状ジエン、例えばシクロペンタジエン、シクロヘキサジエン、シクロオクタジエン、およびジシクロペンタジエン、ならびにアルケニルノルボルネン、例えば５−エチリデン−２−ノルボルネン、５−ブチリデン−２−ノルボルネン、２−メタリル−５−ノルボルネン、および２−イソプロペニル−５−ノルボルネン、およびトリシクロジエン、例えば３−メチルトリシクロ［５．２．１．０2,6］−３，８−デカジエン、ならびにこれらの混合物である。１，５−ヘキサジエン、５−エチリデンノルボルネン、およびジシクロペンタジエンが好ましい。ＥＰＤＭゴムのジエン含有量は、ゴムの総質量に対して、好ましくは０．５〜５０質量％、とりわけ１〜８質量％である。
【００８５】
また、ＥＰＭゴムおよびＥＰＤＭゴムは、好ましくは反応性カルボン酸またはそれらの誘導体でグラフトされていてもよい。これらの例には、アクリル酸、メタクリル酸、およびそれらの誘導体、例えばグリシジル（メタ）アクリレート、ならびにマレイン酸無水物がある。
【００８６】
エチレンとアクリル酸および／またはメタクリル酸とのコポリマー、および／またはこれらの酸のエステルとのコポリマーは、別の好適なゴム群である。ゴムは、ジカルボン酸、例えばマレイン酸およびフマル酸、またはこれらの酸の誘導体、例えばエステルおよび無水物、および／またはエポキシ基を含むモノマーを含んでもよい。これらのジカルボン酸誘導体、またはエポキシ基を含むモノマーは、好ましくは、ジカルボン酸基および／またはエポキシ基を含み、かつ一般式Ｉ、ＩＩ、ＩＩＩ、もしくはＩＶ
Ｒ1Ｃ（ＣＯＯＲ2）＝Ｃ（ＣＯＯＲ3）Ｒ4  （Ｉ）
【化９】
2011525559.tif 000011
［式中、Ｒ1〜Ｒ9は、水素または１〜６個の炭素原子を有するアルキル基であり、ｍは０〜２０の整数であり、ｇは、０〜１０の整数であり、ｐは０〜５の整数である］を有するモノマーをモノマー混合物に添加することによって、ゴムに組み込まれる。
【００８７】
Ｒ1〜Ｒ9は、好ましくは水素であり、このときｍは０または１であり、ｇは１である。相当する化合物は、マレイン酸、フマル酸、マレイン酸無水物、アリルグリシジルエーテル、およびビニルグリシジルエーテルである。
【００８８】
式Ｉ、ＩＩ、およびＩＶの好適な化合物は、マレイン酸、マレイン酸無水物、およびエポキシ基を含む（メタ）アクリレート、例えばグリシジルアクリレートおよびグリシジルメタクリレート、ならびに第３級アルコールとのエステル、例えばｔｅｒｔ−ブチルアクリレートである。後者は遊離カルボキシ基を有さないが、これらの挙動は、遊離酸の挙動と近似しているため、これらは潜在性カルボキシ基を有するモノマーと称される。
【００８９】
コポリマーは、有利には、５０〜９８質量％のエチレンと、０．１〜２０質量％のエポキシ基を含むモノマー、および／またはメタクリル酸、および／または無水物基を含むモノマーと、残量の（メタ）アクリレートとから構成される。
【００９０】
特に好ましいコポリマーは、
５０〜９８質量％、とりわけ５５〜９５質量％のエチレンと、
０．１〜４０質量％、とりわけ０．３〜２０質量％のグリシジルアクリレートおよび／またはグリシジルメタクリレート、（メタ）アクリル酸、および／またはマレイン酸無水物と、
１〜４５質量％、とりわけ５〜４０質量％のｎ−ブチルアクリレートおよび／または２−エチルヘキシルアクリレートと、
から構成される。
【００９１】
その他の好適な（メタ）アクリレートは、メチルエステル、エチルエステル、プロピルエステル、イソブチルエステル、およびｔｅｒｔ−ブチルエステルである。
【００９２】
これらの他に使用することができるコモノマーは、ビニルエステルおよびビニルエーテルである。
【００９３】
上記に記載したエチレンコポリマーは、自体公知の方法によって、好ましくは高圧および高温下でのランダム共重合によって製造することができる。適当な方法は周知である。
【００９４】
その他の好適なエラストマーは、その製造がＢｌａｃｋｌｅｙによって研究論文"Ｅｍｕｌｓｉｏｎ  Ｐｏｌｙｍｅｒｉｚａｔｉｏｎ"に記載されているエマルジョンポリマーである。使用することができる乳化剤および触媒は、自体公知である。
【００９５】
原則として、均質に構成されたエラストマーあるいはシェル構造を有するエラストマーの使用が可能である。シェル型構造は、個々のモノマーの添加順序によって決定される。また、ポリマーの形態もこの添加順序の影響を受ける。
【００９６】
ここで単なる例として挙げることができるエラストマーのゴム部分を製造するためのモノマーは、アクリレート、例えばｎ−ブチルアクリレートおよび２−エチルヘキシルアクリレート、相当するメタクリレート、ブタジエン、およびイソプレン、ならびにこれらの混合物である。これらのモノマーは、別のモノマー、例えばスチレン、アクリロニトリル、ビニルエーテルと、また別のアクリレートもしくはメタクリレート、例えばメチルメタクリレート、メチルアクリレート、エチルアクリレート、またはプロピルアクリレートと共重合することができる。
【００９７】
エラストマーの軟質相またはゴム相（ガラス転移温度が０℃未満）は、コアであっても、外殻であっても、または中間シェル（その構造が２つを上回るシェルを有するエラストマーの場合）であってもよい。１つを上回るシェルを有するエラストマーは、ゴム相から構成される１つを上回るシェルも有してよい。
【００９８】
エラストマーの構造中に、ゴム相以外に１つ以上の硬質成分（ガラス転移温度が２０℃を上回る）が含まれる場合、これらは一般に、主要モノマーとしてのスチレン、アクリロニトリル、メタクリロニトリル、α−メチルスチレン、ｐ−メチルスチレン、またはアクリレートもしくはメタクリレート、例えばメチルアクリレート、エチルアクリレート、もしくはメチルメタクリレートを重合することによって製造される。また、これらのほかに、比較的低い割合の別のコモノマーを使用することも可能である。
【００９９】
一部の例では、表面に反応性基を有するエマルジョンポリマーの使用が有利であることが証明されている。この種の基の例には、エポキシ基、カルボキシ基、潜在性カルボキシ基、アミノ基、およびアミド基、ならびに一般式
【化１０】
2011525559.tif 000012
［式中、置換基は以下のとおりに定義することができる：
Ｒ10は、水素またはＣ1−Ｃ4−アルキル基であり、
Ｒ11は、水素、Ｃ1−Ｃ8−アルキル基またはアリール基、とりわけフェニルであり、
Ｒ12は、水素、Ｃ1−Ｃ10−アルキル基、Ｃ6−Ｃ12−アリール基、または−ＯＲ13であり、
Ｒ13は、Ｃ1−Ｃ8−アルキル基またはＣ6−Ｃ12−アリール基であり、これらは場合によっては、Ｏを含む基またはＮを含む基で置換されていてもよく、
Ｘは、化学結合、Ｃ1−Ｃ10−アルキレン基、またはＣ6−Ｃ12−アリーレン基、あるいは
【化１１】
2011525559.tif 000013
であり、
Ｙは、Ｏ−ＺまたはＮＨ−Ｚであり、
Ｚは、Ｃ1−Ｃ10−アルキレン基またはＣ6−Ｃ12−アリーレン基である］のモノマーを併用することによって導入することができる官能基である。
【０１００】
また、欧州特許（ＥＰ−Ａ）第２０８  １８７号に記載されているグラフトモノマーも反応性基を表面に導入するのに適している。
【０１０１】
挙げることができるその他の例には、アクリルアミド、メタクリルアミド、および置換されたアクリレートもしくはメタクリレート、例えば（Ｎ−ｔｅｒｔ−ブチルアミノ）エチルメタクリレート、（Ｎ，Ｎ−ジメチルアミノ）エチルアクリレート、（Ｎ，Ｎ−ジメチルアミノ）メチルアクリレート、および（Ｎ，Ｎ−ジエチルアミノ）エチルアクリレートがある。
【０１０２】
また、ゴム相の粒子は架橋されていてもよい。架橋性モノマーの例には、１，３−ブタジエン、ジビニルベンゼン、ジアリルフタレート、およびジヒドロジシクロペンタジエニルアクリレート、ならびに欧州特許（ＥＰ−Ａ）第５０  ２６５号に記載されている化合物がある。
【０１０３】
また、グラフト結合性モノマーとして知られるモノマー、すなわち重合時に異なる速度で反応する２個以上の重合可能な二重結合を有するモノマーを使用することも可能である。少なくとも１個の反応性基は残りのモノマーとほぼ同じ速度で重合するが、残りの反応性基（１個以上）は、例えばそれよりも著しく遅い速度で重合する、この種の化合物の使用が好ましい。異なる重合速度は、ゴム中に一定の割合の不飽和二重結合をもたらす。この種のゴム上に次に別の相をグラフトさせる場合、ゴム中に存在する二重結合のうちの少なくともいくつかは、グラフトモノマーと反応して化学結合を形成する。すなわち、グラフトされた相は、少なくともある程度のグラフト基材との化学結合を有する。
【０１０４】
この種のグラフト結合性モノマーの例には、アリル基を含むモノマー、とりわけエチレン性不飽和カルボン酸のアリルエステル、例えばアリルアクリレート、アリルメタクリレート、ジアリルマレエート、ジアリルフマレート、およびジアリルイタコネート、ならびにこれらのジカルボン酸の相当するモノアリル化合物がある。これらのほかに、多様なその他の適切なグラフト結合性モノマーがある。さらなる詳細については、例えば米国特許（ＵＳ−Ａ）第４  １４８  ８４６号を参照することができる。
【０１０５】
耐衝撃性改質ポリマー中のこれらの架橋性モノマーの割合は、耐衝撃性改質ポリマーに対して、一般に最大５質量％、好ましくは３質量％以下である。
【０１０６】
いくつかの好適なエマルジョンポリマーを下記に列挙する。ここではまず、コアと少なくとも１つの外側シェルとを有し、以下の構造を有するグラフトポリマーを挙げることができる：
【表２】
2011525559.tif 000014
【０１０７】
また、１個を上回るシェルを有する構造のグラフトポリマーの代わりに、１，３−ブタジエン、イソプレン、およびｎ−ブチルアクリレート、またはこれらのコポリマーから構成される均質のエラストマー、すなわち単一シェルのエラストマーを使用することも可能である。これらの生成物も架橋性モノマーまたは反応性基を有するモノマーを併用することによって製造することができる。
【０１０８】
好適なエマルジョンポリマーの例には、ｎ−ブチルアクリレート−（メタ）アクリル酸コポリマー、ｎ−ブチルアクリレート−グリシジルアクリレートコポリマーもしくはｎ−ブチルアクリレート−グリシジルメタクリレートコポリマー、ｎ−ブチルアクリレートから構成される内側コアまたはブタジエンに基づく内側コアと、上述のコポリマーから構成される外殻とを有するグラフトポリマー、およびエチレンと反応性基を供給するコモノマーとのコポリマーがある。
【０１０９】
また、記載されているエラストマーは、その他の従来の方法、例えば懸濁重合によって製造することもできる。
【０１１０】
また、ドイツ特許（ＤＥ−Ａ）第３７  ２５  ５７６号、欧州特許（ＥＰ−Ａ）第２３５  ６９０号、ドイツ特許（ＤＥ−Ａ）第３８  ００  ６０３号、および欧州特許（ＥＰ−Ａ）第３１９  ２９０号に記載されているようなシリコンゴムも好ましい。
【０１１１】
また、上記に挙げた種類のゴムの混合物を使用することも当然可能である。
【０１１２】
挙げることができる繊維状または粒状充填剤Ｄ）には、炭素繊維、ガラス繊維、ガラスビーズ、非晶質シリカ、ケイ酸カルシウム、メタケイ酸カルシウム、炭酸マグネシウム、カオリン、チョーク、粉末石英、マイカ、硫酸バリウム、および長石があり、これらの使用量は最大２０質量％、とりわけ１〜１５質量％である。
【０１１３】
挙げることができる好適な繊維状充填剤には、炭素繊維、アラミド繊維、およびチタン酸カリウム繊維があるが、ここではＥガラスの形態のガラス繊維が特に好ましい。これらは、市販の形態で、ロービングとしてまたは細断ガラスとして使用することができる。
【０１１４】
繊維状充填剤は、熱可塑性物質との相溶性を向上させるために、予めシラン化合物で表面処理されていてもよい。
【０１１５】
適切なシラン化合物は、一般式：
（Ｘ−（ＣＨ2）n）k−Ｓｉ−（Ｏ−ＣmＨ2m+1）4-k
［式中、
Ｘは、ＮＨ2−、
【化１２】
2011525559.tif 000015
、ＨＯ−であり、
ｎは、２〜１０、好ましくは３〜４の整数であり、
ｍは、１〜５、好ましくは１〜２の整数であり、
ｋは、１〜３の整数、好ましくは１である］を有する。
【０１１６】
好適なシラン化合物は、アミノプロピルトリメトキシシラン、アミノブチルトリメトキシシラン、アミノプロピルトリエトキシシラン、アミノブチルトリエトキシシラン、ならびに置換基Ｘとしてグリシジル基を含む相当するシランである。
【０１１７】
表面被覆に一般に使用されるシラン化合物の量は、繊維状充填剤に対して、０．０１〜２質量％、好ましくは０．０２５〜１．０質量％、とりわけ０．０５〜０．５質量％である。
【０１１８】
また、針状鉱物充填剤も適している。
【０１１９】
本発明の目的で、針状鉱物充填剤は、顕著な針状特性を有する鉱物充填剤である。一例として針状珪灰石がある。鉱物のＬ／Ｄ（長さ／直径）比は、８：１〜３５：１であり、好ましくは８：１〜１１：１である。鉱物充填剤は、適当な場合には、上述のシラン化合物で前処理されていてもよいが、この前処理は必ずしも必要ではない。
【０１２０】
挙げることのできるその他の充填剤には、カオリン、焼成カオリン、珪灰石、タルク、およびチョーク、ならびに層状もしくは針状ナノ充填剤があり、これらの量は、好ましくは０．１〜１０％である。この目的で好適な物質は、ベーマイト、ベントナイト、モンモリロナイト、バーミキュライト、ヘクトライト、およびラポナイトである。層状ナノ充填剤は、有機バインダーとの良好な相溶性を得るために、従来技術の方法によって有機的に改質される。層状もしくは針状ナノ充填剤を本発明のナノ複合材料に添加することによって、機械的強度のさらなる向上がもたらされる。
【０１２１】
本発明の熱可塑性成形組成物は、さらなる成分Ｄ）として、通常の加工助剤、例えば安定剤、酸化抑制剤、熱による分解および紫外線による分解を妨げるさらなる物質、潤滑剤および離型剤、着色剤、例えば染料および顔料、造核剤、可塑剤、難燃剤などを含んでもよい。
【０１２２】
挙げることができる酸化抑制剤および熱安定剤の例には、ホスファイトおよびその他のアミン（例えばＴＡＤ）、ハイドロキノン、これらの基の様々な置換された要素、およびそれらの混合物があり、これらは熱可塑性成形組成物の質量に対し、最大１質量％の濃度で含まれる。
【０１２３】
挙げることができる、一般に成形組成物に対して最大２質量％の量で使用されるＵＶ安定剤は、種々の置換されたレゾルシノール、サリチレート、ベンゾトリアゾール、およびベンゾフェノンである。
【０１２４】
添加してもよい着色剤は、無機顔料、例えば二酸化チタン、ウルトラマリンブルー、酸化鉄、およびカーボンブラック、および／またはグラファイト、ならびに有機顔料、例えばフタロシアニン、キナクリドン、およびペリレン、さらに染料、例えばニグロシン、およびアントラキノンである。
【０１２５】
使用してもよい造核剤は、フェニルホスフィン酸ナトリウム、アルミナ、シリカ、および好ましくはタルクである。
【０１２６】
本発明の熱可塑性成形組成物は、自体公知の方法によって、例えば出発成分を従来の混合装置、例えばスクリュー押出機、ブラベンダーミキサー、またはバンバリーミキサー中で混合し、その後それらを押出すことによって製造することができる。この押出物はその後冷却し、粉砕してよい。また、個々の成分を予備混合してから、残りの出発物質を個々に、および／または同様に混合物として添加することも可能である。混合温度は、一般に２３０〜３２０℃である。
【０１２７】
別の好適な手順では、成分Ｂ）およびＣ）、さらに適当な場合にはＤ）をプレポリマーと混合し、配合し、ペレット化することができる。次に、連続式またはバッチ式で、不活性ガス下、成分Ａ）の融点を下回る温度で、所望の粘度が得られるまで得られたペレットを固相で凝縮する。
【０１２８】
本発明の熱可塑性成形組成物は、良好な流動性および良好な機械的特性、ならびに著しく向上した熱伝導性を兼ね備えること特徴とする。
【０１２９】
これらは、繊維、フォイル、またはあらゆる種類の成形体の製造に適している。いくつかの好適な例を下記に挙げる。
【０１３０】
記載されている成形組成物は、熱源からの熱の放散を改善するのに適している。
【０１３１】
放散される熱は、電気モジュールからの電力損失、あるいは加熱要素によって意図的に発生させた熱であってよい。
【０１３２】
電力損失を有する電気モジュールには、例えばＣＰＵ、抵抗器、ＩＣ、バッテリー、アキュムレータ、モーター、コイル、継電器、ダイオード、導電トラックなどがある。
【０１３３】
熱の放散には、成形組成物を通して熱を周囲（気体、液体、固体）に放出できるように、熱源と成形組成物との最大限の接触効率が要求される。接触の質を改善するためには、熱伝導性ペーストとして公知の物質を使用することも可能である。最大の熱除去機能は、成形組成物を熱源周囲に注入した場合に得られる。
【０１３４】
また、本成形組成物は、熱交換の製造にも適している。通常は比較的高温の媒体（気体、液体）が熱交換器を貫流し、それにより壁を介して比較的低温の媒体（通常は、同様に気体または液体）に対して熱が放出される。このような装置の例には、家庭内のヒーターまたは車のラジエータがある。記載されている成形材料の熱交換器の製造への適性に関しては、熱を移動する方向は重要ではなく、また高温および／または低温媒体を積極的に循環させるか、あるいは自然対流させるかは重要ではない。しかしながら、当該の媒体間の熱交換は、使用する壁材とは無関係に、通常は積極的に循環させることによって改善される。
【実施例】
【０１３５】
以下の成分を使用した。
成分Ａ：
ＩＳＯ  ３０７に準拠して、濃度９６質量％の硫酸中の濃度０．５質量％の溶液を２５℃で測定した固有粘度ＩＶが１３０ｍｌ／ｇのナイロン−６，６（使用した材料は、ＢＡＳＦ  ＡＧ製のＵｌｔｒａｍｉｄ（登録商標）  Ａ２４である）。
成分Ｂ：
ＣＬ４４００酸化アルミニウム、固形分：９９．８％のＡｌ2Ｏ3、ＢＥＴ表面積：０．６ｍ2／ｇ、Ｄ50：７μｍ
成分Ｃ／１：
平均粒度ｄ50が１４μｍ（ＩＳＯ  １３３２０−１に準拠したレーザー光散乱によって測定）であり、ＢＥＴ比表面積が２ｍ2／ｇ（ＩＳＯ  ９２７７に準拠して測定）であり、珪酸塩含有量＞９５％である、融剤焼成珪藻土（Ｃｅｌｉｔｅ  ４９９、Ａｌｉｃａｎｔｅ社（スペイン）、Ｗｏｒｌｄ  Ｍｉｎｅｒａｌｓ  Ｉｎｃ．から提供）。
成分Ｃ／２：
０．６％［ｍ／ｍ］の３−アミノプロピルトリエトキシシランで表面官能化した、平均粒度ｄ50が１４μｍ（ＩＳＯ  １３３２０−１に準拠したレーザー光散乱によって測定）であり、ＢＥＴ比表面積が２ｍ2／ｇ（ＩＳＯ  ９２７７に準拠して測定）であり、珪酸塩含有量＞９５％である、融剤焼成珪藻土（Ｃｅｌｉｔｅ  ４９９、Ａｌｉｃａｎｔｅ社（スペイン）、Ｗｏｒｌｄ  Ｍｉｎｅｒａｌｓ  Ｉｎｃ．から提供）。
成分Ｃ／２のアミノシラン被覆：
シラノールを形成するために、脱イオン水（珪藻土１００ｇ当たり２５０ｍｌ）中に初期装填物として３−アミノプロピルトリエトキシシラン（珪藻土１００ｇ当たり０．６ｇ）を用いて、室温で３０分間攪拌した。珪藻土を添加し、懸濁液を８０℃で１時間攪拌し、生成物を吸引フィルタで分離し、脱イオン水で洗浄した。１２０℃で５時間乾燥させた後、被覆した珪藻土を２００℃で３０分間加熱処理した。
成分Ｄ：
フィラメント径が１０μｍであり、ポリアミドと適合するアミノシランサイズを有する細断ガラス繊維。
【０１３６】
スループットが１０ｋｇ／ｈであり、約２８℃の均一な温度プロファイルを有するＺＳＫ  ３０で、成形組成物を製造した。成分Ｂ）を２回の計量供給点で溶融物Ａ）に添加した。
【０１３７】
以下の試験を実施した：
引張試験（ＩＳＯ  ５２７に準拠）
衝撃試験（シャルピー）：ＩＳＯ  １７９−１  ｅＵ、２３℃で実施
ＩＶ：濃度９６％の硫酸中ｃ＝５ｇ／ｌ（ＩＳＯ  ３０７に準拠）
熱伝導率：ＬＦＡ  ４４７（Ｎｅｔｚｓｃｈ社）を用いたレーザーフラッシュ法（ＡＳＴＭ  Ｅ１４６１に準拠）
ＢＥＴ（ＩＳＯ  ９２７７に準拠）
レーザー粒度分析によるｄ50／ｄ90（ＩＳＯ  １３３２０−１に準拠）
【０１３８】
成形組成物の構成と試験結果を表に示す。
【表３】
2011525559.tif 000016
【国際調査報告】
2011525559.tif 000017
2011525559.tif 000018
2011525559.tif 000019
2011525559.tif 000020